(57)【要約】【課題】従来の黄色蛍光体としてＹＡＧを用いた白色ＬＥＤに含まれていたような青色光を低減させた疑似白色光を発光するＬＥＤ照明装置を提供することができる。【解決手段】ＬＥＤ素子の発光による青色発光スペクトルと、赤色蛍光体の発光による赤色発光スペクトルと、緑色蛍光体の発光による緑色発光スペクトルとの混合による混色を発光し、発光された混色のスペクトルにおいて、青色発光スペクトルの主波長ピークの相対スペクトル面積を(AB)，発光ピーク強度を(IB)とし、緑色発光スペクトルの相対スペクトル面積を(AG)，発光ピーク強度を(IG)とし、赤色発光スペクトルの相対スペクトル面積を(AR)，発光ピーク強度を(IR)とした場合、IB＜IG，IB＜IR，AB≦AG，AB≦AR，及びAB／(AR+AG)≦０．４であるＬＥＤ照明装置である。【選択図】  図１
2014209617.tif 000002
【特許請求の範囲】
【請求項１】
ＬＥＤ照明装置であって、
４２０ｎｍ〜４９０ｎｍの波長領域に発光ピークを有する光を発する青色ＬＥＤ素子と、前記青色ＬＥＤ素子の発光に励起されて４９５ｎｍ〜５３０ｎｍの波長領域に発光ピークを有する光を発する緑色蛍光体と、前記青色ＬＥＤ素子の発光に励起されて５９５〜６８０ｎｍの波長領域に発光ピークを有する光を発する赤色蛍光体とを含み、
前記青色ＬＥＤ素子の発光による青色発光スペクトルと、前記緑色蛍光体の発光による緑色発光スペクトルと、前記赤色蛍光体の発光による赤色発光スペクトルとの混合による混色を発光し、
前記青色発光スペクトルの相対スペクトル面積を(AB)，発光ピーク強度を(IB)とし、前記緑色発光スペクトルの相対スペクトル面積を(AG)，発光ピーク強度を(IG)とし、前記赤色発光スペクトルの相対スペクトル面積を(AR)，発光ピーク強度を(IR)とした場合、
IB＜IG，IB＜IR，AB≦AG，AB≦AR，及びAB／(AR+AG)≦０．４を満たすＬＥＤ照明装置。
【請求項２】
AB／(AR+AG)≦０．１である請求項１に記載のＬＥＤ照明装置。
【請求項３】
AB／(AR+AG)≦０．０５である請求項１に記載のＬＥＤ照明装置。
【請求項４】
前記混色された光のスペクトルの全相対面積に対して、波長４８０ｎｍ以下の領域の相対スペクトル面積が２０％以下である請求項１〜３の何れか１項に記載のＬＥＤ照明装置。
【請求項５】
前記混色された光のスペクトルの全相対面積に対して、波長４８０ｎｍ以下の領域の相対スペクトル面積が１５％以下である請求項１〜３の何れか１項に記載のＬＥＤ照明装置。
【請求項６】
前記青色ＬＥＤ素子の発光に励起されて５５０ｎｍ〜５９０ｎｍの波長領域に発光ピークを有する光を発する黄色蛍光体をさらに含む請求項１〜５の何れか１項に記載のＬＥＤ照明装置。
【請求項７】
前記混色の発光色がＪＩＳ Ｚ ８７２５の付属書に記載の方法で計算される色温度および相関色温度のｘｙ座標範囲にある、またはＡＮＳＩ（Ｃ７８．３７７）領域にある請求項１〜６の何れか１項に記載のＬＥＤ照明装置。
【請求項８】
前記青色ＬＥＤ素子を封止する樹脂封止体を含み、
前記樹脂封止体に前記赤色蛍光体及び前記緑色蛍光体が配合されている請求項１〜７の何れか１項に記載のＬＥＤ照明装置。
【請求項９】
前記樹脂封止体はシリコーンを含む請求項８に記載のＬＥＤ照明装置。
【請求項１０】
前記青色ＬＥＤ素子からの光を波長変換する樹脂シートを含み、
前記樹脂シートに前記赤色蛍光体及び前記緑色蛍光体が配合されている請求項１〜７の何れか１項に記載のＬＥＤ照明装置。
【請求項１１】
前記青色ＬＥＤ素子を封止する樹脂封止体を含み、
前記樹脂シートは前記樹脂封止体中に封止されている請求項１０に記載のＬＥＤ照明装置。
【請求項１２】
前記青色ＬＥＤ素子を封止する樹脂封止体を含み、
前記樹脂シートは前記樹脂封止体を覆うように配置されている請求項１０に記載のＬＥＤ照明装置。
【請求項１３】
回路基板及び前記回路基板表面に配設された前記青色ＬＥＤ素子を含む複数のＬＥＤパッケージを備える光源ユニットと、前記光源ユニットを収容するハウジング部材と、前記複数のＬＥＤパッケージを覆うように配置され、前記青色ＬＥＤ素子の発光を波長変換して該波長変換された光を外部に出射するための、蛍光体を含有する少なくとも１枚の前記樹脂シートを備える請求項１０に記載のＬＥＤ照明装置。
【請求項１４】
前記樹脂シートはシリコーンを含む請求項１０〜１３の何れか１項に記載のＬＥＤ照明装置。
【請求項１５】
４２０ｎｍ〜４９０ｎｍの波長領域に発光ピークを有する光を発する青色ＬＥＤ素子と、前記青色ＬＥＤ素子の発光に励起されて４９５ｎｍ〜５３０ｎｍの波長領域に発光ピークを有する光を発する緑色蛍光体と、前記青色ＬＥＤ素子の発光に励起されて５９５ｎｍ〜６８０ｎｍの波長領域に発光ピークを有する光を発する赤色蛍光体とを準備する工程と、
前記青色ＬＥＤ素子の発光による青色発光スペクトルと、前記緑色蛍光体の発光による緑色発光スペクトルと、前記赤色蛍光体の発光による赤色発光スペクトルとの混合により所定の混色を発光させるように、前記緑色蛍光体及び前記赤色蛍光体の配合組成を決定する工程と、
前記配合組成に応じた前記緑色蛍光体及び前記赤色蛍光体を透明樹脂に分散させて蛍光体樹脂組成物を調製する工程と、
前記蛍光体樹脂組成物を前記ＬＥＤ素子の発光領域に配置する工程とを備え、
前記配合組成が、
前記青色発光スペクトルの相対スペクトル面積を(AB)，発光ピーク強度を(IB)とし、前記緑色発光スペクトルの相対スペクトル面積を(AG)，発光ピーク強度を(IG)とし、前記赤色発光スペクトルの相対スペクトル面積を(AR)，発光ピーク強度を(IR)とした場合、IB＜IG，IB＜IR，AB≦AG，AB≦AR，及びAB／(AR+AG)≦０．４を満たすように決定されるＬＥＤ照明装置の製造方法。
【請求項１６】
前記蛍光体樹脂組成物を前記青色ＬＥＤ素子の発光領域に配置する工程が、前記青色ＬＥＤ素子を前記蛍光体樹脂組成物で封止する工程である請求項１５に記載のＬＥＤ照明装置の製造方法。
【請求項１７】
前記蛍光体樹脂組成物を前記青色ＬＥＤ素子の発光領域に配置する工程が、
前記蛍光体樹脂組成物をシート状に成形する工程と、前記青色ＬＥＤ素子の発光領域に前記シート状に成形された蛍光体樹脂組成物で前記青色ＬＥＤ素子の発光領域に配置する工程である請求項１５に記載のＬＥＤ照明装置の製造方法。
【請求項１８】
４２０ｎｍ〜４９０ｎｍの波長領域に発光ピークを有する光を発する青色ＬＥＤ素子を発光させる工程と、
前記青色ＬＥＤ素子の発光により、４９５ｎｍ〜５３０ｎｍの波長領域に発光ピークを有する光を発する緑色蛍光体と、５９５〜６８０ｎｍの波長領域に発光ピークを有する光を発する赤色蛍光体とを励起させて発光させる工程と、
前記青色ＬＥＤ素子の発光による青色発光スペクトルと、前記緑色蛍光体の発光による緑色発光スペクトルと、前記赤色蛍光体の発光による赤色発光スペクトルとの混合による混色させる工程とを備え、
前記青色発光スペクトルの相対スペクトル面積を(AB)，発光ピーク強度を(IB)とし、前記緑色発光スペクトルの相対スペクトル面積を(AG)，発光ピーク強度を(IG)とし、前記赤色発光スペクトルの相対スペクトル面積を(AR)，発光ピーク強度を(IR)とした場合、
IB＜IG，IB＜IR，AB≦AG，AB≦AR，及びAB／(AR+AG)≦０．４を満たすＬＥＤ照明方法。
【請求項１９】
AB／(AR+AG)≦０．１である請求項１８に記載のＬＥＤ照明方法。
【請求項２０】
前記混色された光のスペクトルの全相対面積に対して、波長４８０ｎｍ以下の領域の相対スペクトル面積が２０％以下である請求項１８または１９に記載のＬＥＤ照明方法。
【発明の詳細な説明】
【技術分野】
【０００１】
本発明は、青色ＬＥＤの発光により、蛍光体を励起させて発光させるＬＥＤ（Light Emitting Diode）照明装置等に関する。
【背景技術】
【０００２】
従来、波長４２０ｎｍ〜４９０ｎｍに発光ピークを有する光を発する青色ＬＥＤが知られている。そして、青色ＬＥＤの発光により波長５５０ｎｍ〜５９０ｎｍに発光ピークを有する励起光を発するような黄色蛍光体から黄色光を発光させ、青色ＬＥＤの発する青色光と黄色蛍光体の黄色光とを混色することにより、疑似白色光を発する白色ＬＥＤ照明装置が広く用いられている。黄色蛍光体としてはＹＡＧ（イットリウム・アルミニウム・ガーネット）系蛍光体が広く用いられている。このような白色ＬＥＤ照明装置は、パソコン等の液晶ディスプレーのバックライトや一般照明の用途に広く用いられている。
【０００３】
一般的に、青色ＬＥＤを光源とし、黄色蛍光体としてＹＡＧ系蛍光体を用いた白色ＬＥＤ照明装置は、図１３に示すように、４６０ｎｍ付近に発光ピークを有する青色ＬＥＤの青色光Ｂと、その青色光と補色関係にある５８０ｎｍ付近に発光ピークを有する黄色蛍光体から発光される黄色光Ｙとを所定の色割合になるように混色することにより、２つの色座標を結んだ線分ＹＢ上に沿って白色光Ｗが得られるように調整されている。色合わせは、目的とする発光色の色座標に位置するように、青色方向のベクトルと黄色方向のベクトルとの大きさを調整するように行われる。図１０〜図１２に青色ＬＥＤの青色光とその補色であるＹＡＧ系蛍光体が発する黄色光とを混色して得られる疑似白色光の代表的なスペクトルを示す。このようにして、例えば、図１４に示すような、ＡＮＳＩ（American National Standards Institute、Ｃ７８．３７７）の領域にある白色光や、ＪＩＳ Ｚ ８７２５の付属書に記載の方法で計算される色温度および相関色温度のｘｙ座標範囲にある白色光を調整している。
【０００４】
上述したような青色ＬＥＤを光源とし黄色蛍光体としてＹＡＧ系蛍光体を用いた白色ＬＥＤ照明装置の光は、青色光と黄色光とを混色しているだけであるために、幅広いスペクトルを示す自然光に比べて演色性が劣るという問題があった。演色性とは、照明装置が物体を照らしたときに、自然光を物体に照らしたときの色の見え方の違いに及ぼす光源の性質である。すなわち、自然光のスペクトルは広い波長域のスペクトルを有する。一方上述したような白色ＬＥＤ照明装置は、黄色光と青色光とを混色しただけの光であるために、疑似白色光に含まれていない、または含まれている割合が少ない色である赤色や緑色の物体を照らしたときには、自然光を照らしたときとは見え方が異なる。
【０００５】
このような青色ＬＥＤとＹＡＧ系蛍光体を用いた白色ＬＥＤ照明装置の演色性を改良した白色ＬＥＤ照明装置として、例えば下記特許文献１や下記特許文献２に開示されたような、青色ＬＥＤとＹＡＧ系蛍光体を用いた白色ＬＥＤ照明装置に、補助的に少量の赤色蛍光体や緑色蛍光体を添加した白色ＬＥＤ照明装置も知られている。このような方法によれば、青色ＬＥＤとＹＡＧ系蛍光体を用いた白色ＬＥＤ照明装置にさらに赤色光や緑色光の成分を混色することにより、そのスペクトルを自然光のスペクトルに近づけることができる。
【０００６】
図１０〜図１２に示したように、従来の青色ＬＥＤを光源とし黄色蛍光体としてＹＡＧ系蛍光体を用いた白色ＬＥＤ照明装置においては、主波長４６０ｎｍ付近の青色光を必須成分として多量に含む。近年、可視光線の中で波長３８０ｎｍ〜４９５ｎｍの青色光をブルーライトと称し、青色光の波長が人間の網膜に悪影響を与える等の報告が多数なされている（例えば下記非特許文献１）。青色光は紫外線に最も近い波長を有するエネルギーが高い可視光領域の光であり、眼の角膜や水晶体で吸収されずに網膜にまで達するとされている。
【０００７】
このような青色光が網膜にまで達することの影響を懸念して、例えば下記非特許文献２に開示されているようなブルーライトと称する青色光の波長を選択的にカットする眼鏡も市販されている。このような眼鏡をかけて白色ＬＥＤ照明装置を用いた液晶ディスプレーを見た場合、英国基準BS2724:1987に基づく数値において、ブルーライトが５０％以上カットされると述べられている。また、液晶ディスプレーを覆うことにより、青色光の波長を選択的にカットする波長フィルタも市販されている。
【先行技術文献】
【特許文献】
【０００８】
【特許文献１】特開２００９−２６０３９３号公報
【特許文献２】特開２００８−３４１８８号公報
【非特許文献】
【０００９】
【非特許文献１】青色光による網膜障害「IOL&RS  Vol.17  No.3  Sep  2003  344-345」
【非特許文献２】ｈｔｔｐ：//ｗｗｗ.ｊｉｎｓ-ｊｐ.ｃｏｍ/ｊｉｎｓ-ｐｃ/（（株）ジェイアイエヌのウェブサイト）
【発明の概要】
【発明が解決しようとする課題】
【００１０】
液晶ディスプレーを見るときに青色光が網膜にまで達することを抑制するために、眼鏡をかけることは煩雑であり、また、眼鏡を掛けなれていない者にとっては、眼鏡を掛けることがストレスになるという問題があった。また、液晶ディスプレーを覆う波長フィルタも液晶ディスプレーに装着することが煩雑であったり、波長フィルタを装着することにより輝度が低下したり色合いが変わってしまうという問題があった。本発明は、網膜への悪影響が懸念されている青色光を低減させたＬＥＤ照明装置を提供することを目的とする。
【課題を解決するための手段】
【００１１】
本発明は、４２０ｎｍ〜４９０ｎｍの波長領域に発光ピークを備えた青色ＬＥＤ素子と、青色ＬＥＤ素子の発光に励起されて４９５ｎｍ〜５３０ｎｍの波長領域に発光ピークを有する光を発する緑色蛍光体と、青色ＬＥＤ素子の発光に励起されて５９５〜６８０ｎｍの波長領域に発光ピークを有する光を発する赤色蛍光体とを含み、青色ＬＥＤ素子の発光による青色発光スペクトルと、緑色蛍光体の発光による緑色発光スペクトルと、赤色蛍光体の発光による赤色発光スペクトルとの混合による混色を発光し、青色発光スペクトルの相対スペクトル面積を(AB)，発光ピーク強度を(IB)とし、前記緑色発光スペクトルの相対スペクトル面積を(AG)，発光ピーク強度を(IG)とし、前記赤色発光スペクトルの相対スペクトル面積を(AR)，発光ピーク強度を(IR)とした場合、
IB＜IG，IB＜IR，AB≦AG，AB≦AR，及びAB／(AR+AG)≦０．４を満たすＬＥＤ照明装置である。
【００１２】
本発明のＬＥＤ照明装置によれば、従来の黄色蛍光体としてＹＡＧを用いた白色ＬＥＤに必須であった青色光を大幅に低減させたＬＥＤ照明装置を提供することができる。
【００１３】
一例として、例えば、ｘｙ色度座標（０．３７，０．３７）の白色光を出す場合において、従来の青色ＬＥＤとＹＡＧ系蛍光体との組み合わせによる場合、青色ＬＥＤの相対スペクトル面積(AB)とＹＡＧ系蛍光体の相対スペクトル面積(AY)の比率(AB／AY)は０．４を上回る。一方、本発明によれば、AB／(AR+AG)が０．０３以下のように制御することができる。このように、ＡＮＳＩ領域の白色光を調整する場合であっても、青色ＬＥＤからの青色発光が従来の白色光より低減された白色光を得ることができる。AB／(AR+AG)≦０．４である場合、網膜への悪影響が懸念される青色光を低減できる点から好ましい。また、前記混色された光のスペクトルの全相対面積に対して、波長４８０ｎｍ以下の領域の相対スペクトル面積が２０％以下である場合には、青色光の領域を極めて低減させているために、網膜への悪影響が懸念される青色光を特に低減できる点から好ましい。
【００１４】
また、混色の発光色は、図１４に示すような、ＪＩＳ Ｚ ８７２５の付属書に記載の方法で計算される色温度および相関色温度のｘｙ座標範囲にある、またはこのようなＡＮＳＩ（Ｃ７８．３７７）領域にある液晶ディスプレーのバックライトや一般照明用途として用いやすく、このようなＬＥＤ照明装置を用いた場合には液晶ディスプレーを長時間凝視することによる網膜への悪影響の懸念を解消することができる。
【００１５】
また、本発明はＬＥＤ照明装置の製造方法であって、４２０ｎｍ〜４９０ｎｍの波長領域に発光ピークを有する光を発する青色ＬＥＤ素子、青色ＬＥＤ素子の発光に励起されて４９５ｎｍ〜５３０ｎｍの波長領域に発光ピークを有する光を発する緑色蛍光体、及び青色ＬＥＤ素子の発光に励起されて５９５ｎｍ〜６８０ｎｍの波長領域に発光ピークを有する光を発する赤色蛍光体を準備する工程と、青色ＬＥＤ素子の発光による青色発光スペクトルと、緑色蛍光体の発光による緑色発光スペクトルと、赤色蛍光体の発光による赤色発光スペクトルとの混合により所定の混色を発光させるように、緑色蛍光体及び赤色蛍光体の配合組成を決定する工程と、配合組成に応じた緑色蛍光体及び赤色蛍光体を透明樹脂に分散させて蛍光体樹脂組成物を調製する工程と、蛍光体樹脂組成物をＬＥＤ素子の発光領域に配置する工程とを備え、配合組成が、青色発光スペクトルの相対スペクトル面積を（AB)，発光ピーク強度を（IB)とし、緑色発光スペクトルの相対スペクトル面積を（AG)，発光ピーク強度を（IG)とし、赤色発光スペクトルの相対スペクトル面積を（AR)，発光ピーク強度を（IR)とした場合、IB＜IG，IB＜IR，AB≦AG，AB≦AR，及びAB／（AR+AG)≦０．４を満たすように決定されるＬＥＤ照明装置の製造方法である。
【００１６】
蛍光体樹脂組成物を青色ＬＥＤ素子の発光領域に配置する工程としては、青色ＬＥＤ素子を蛍光体樹脂組成物で封止する工程や、蛍光体樹脂組成物をシート状に成形した後、青色ＬＥＤ素子の発光領域に蛍光体樹脂組成物で成形されたシートを青色ＬＥＤ素子の発光領域に配置する工程等が挙げられる。
【００１７】
また、本発明は、４２０ｎｍ〜４９０ｎｍの波長領域に発光ピークを有する光を発する青色ＬＥＤ素子を発光させる工程と、青色ＬＥＤ素子の発光により、４９５ｎｍ〜５３０ｎｍの波長領域に発光ピークを有する光を発する緑色蛍光体と、５９５〜６８０ｎｍの波長領域に発光ピークを有する光を発する赤色蛍光体とを励起させて発光させる工程と、青色ＬＥＤ素子の発光による青色発光スペクトルと、緑色蛍光体の発光による緑色発光スペクトルと、赤色蛍光体の発光による赤色発光スペクトルとの混合による混色させる工程とを備え、青色発光スペクトルの相対スペクトル面積を(AB)，発光ピーク強度を(IB)とし、前記緑色発光スペクトルの相対スペクトル面積を(AG)，発光ピーク強度を(IG)とし、赤色発光スペクトルの相対スペクトル面積を(AR)，発光ピーク強度を(IR)とした場合、IB＜IG，IB＜IR，AB≦AG，AB≦AR，及びAB／(AR+AG)≦０．４を満たすＬＥＤ照明方法である。
【発明の効果】
【００１８】
本発明によれば従来の黄色蛍光体としてＹＡＧを用いた白色ＬＥＤに必須であった青色光を大幅に低減させたＬＥＤ照明装置が得られる。
【図面の簡単な説明】
【００１９】
【図１】図１は、本発明に係る一実施形態の白色ＬＥＤ照明装置１０の模式断面図である。
【図２】図２は、それぞれ、青色ＬＥＤ素子１の発光による青色発光スペクトルＢ１、緑色蛍光体Ｇの発光による緑色発光スペクトルＧ１、赤色蛍光体Ｒの発光による赤色発光スペクトルＲ１の例を示す。
【図３】図３は、白色ＬＥＤ照明装置１０から発光された混色光のスペクトルの例を示す。
【図４】図４は、ＣＩＥ表色系のｘｙ色度座標における、ＬＥＤ照明装置１０から発光された緑色発光スペクトルＧ１の座標Ｇ，赤色発光スペクトルＲ１の座標Ｒ、混色光のスペクトルの座標Ｗ１を示す。
【図５Ａ】図５Ａは、本発明に係る一実施形態の白色ＬＥＤ照明装置２０の模式断面図である。
【図５Ｂ】図５Ｂは、本発明に係る一実施形態の白色ＬＥＤ照明装置２１の模式断面図である。
【図６Ａ】図６Ａは、本発明に係る一実施形態の白色ＬＥＤ照明装置３０の模式断面図である。
【図６Ｂ】図６Ｂは、本発明に係る他の一実施形態の白色ＬＥＤ照明装置４０の模式断面図である。
【図６Ｃ】図６Ｃは、図６Ｂの白色ＬＥＤ照明装置４０のＡ−Ａ'断面における断面模式図である。
【図７】図７は、実施例１で得られた混色光を形成する各色のスペクトルとその混色のスペクトルを示す。
【図８】図８は、実施例２で得られた混色光を形成する各色のスペクトルとその混色のスペクトルを示す。
【図９】図９は、実施例３で得られた混色光を形成する各色のスペクトルとその混色のスペクトルを示す。
【図１０】図１０は、比較例１で得られた混色光を形成する各色のスペクトルとその混色のスペクトルを示す。
【図１１】図１１は、比較例２で得られた混色光を形成する各色のスペクトルとその混色のスペクトルを示す。
【図１２】図１２は、比較例３で得られた混色光を形成する各色のスペクトルとその混色のスペクトルを示す。
【図１３】図１３は、ＣＩＥ表色系のｘｙ色度座標における、従来の青色ＬＥＤを光源とし黄色蛍光体としてＹＡＧ系蛍光体を用いたＬＥＤ照明装置の調色を説明する図である。
【図１４】図１４は、ＣＩＥ表色系のｘｙ色度座標におけるANSI規格またはJIS規格による発光色範囲を示す図である。
【発明を実施するための形態】
【００２０】
以下、本発明の実施形態について図面を参照しながら詳細に説明する。
【００２１】
図１は、本発明に係る第一実施形態であるＬＥＤ照明装置１０を模式的に示す模式断面図である。第一実施形態のＬＥＤ照明装置１０は、外部へ延出されている一対のリード５ａ,５ｂが配置された上面が開口した凹部を有する発光体収容部材５と青色領域に発光ピークを有するＬＥＤ素子１とを備え、ＬＥＤ素子１を収容する凹部は、赤色蛍光体ＦＲ及び緑色蛍光体ＦＧを含む樹脂封止体２により封止されている。ＬＥＤ素子１の一方の電極はリード５ａに接続され、ＬＥＤ素子１の他方の電極が金線６によりワイヤーボンディングされてリード５ｂに接続されている。
【００２２】
ＬＥＤ素子１は、例えば、４２０ｎｍ〜４９０ｎｍの青色領域に主波長（ピーク波長）を有する青色発光スペクトルＢ１を発光する。また、緑色蛍光体ＦＧは、ＬＥＤ素子１の青色発光スペクトルＢ１の発光により励起されて、４９５ｎｍ〜５３０ｎｍの緑色領域に主波長（ピーク波長）を有する緑色発光スペクトルＧ１を発光する。また、赤色蛍光体ＦＲは、ＬＥＤ素子１の青色発光スペクトルＢ１の発光により励起されて、５９５ｎｍ〜６８０ｎｍの赤色領域に主波長（ピーク波長）を有する赤色発光スペクトルＲ１を発光する。
【００２３】
ＬＥＤ照明装置１０においては、青色発光スペクトルＢ１の青色光は赤色蛍光体ＦＲ及び緑色蛍光体ＦＧの励起によりその多くが消費され、青色光の発光が著しく低減されている。一方、赤色蛍光体ＦＲが発する赤色光及び緑色蛍光体ＦＧの発する緑色光は、それらの混色により白色等の色を形成する。
【００２４】
図２は、それぞれ、青色ＬＥＤ素子１の発光による青色発光スペクトルＢ１、緑色蛍光体ＦＧの発光による緑色発光スペクトルＧ１、赤色蛍光体ＦＲの発光による赤色発光スペクトルＲ１の一例を示す。
【００２５】
図３は、図２に示したような、青色発光スペクトルＢ１と、赤色発光スペクトルＲ１と、緑色発光スペクトルＧ１とを所定の割合で混合させて得られた、ＬＥＤ照明装置１０から発光された混色のスペクトルの一例を示す。
【００２６】
目的色を発光させるために、青色発光スペクトルＢ１、緑色発光スペクトルＧ１、赤色発光スペクトルＲ１をそれぞれ所定の発光比で混合することにより、図３に示すような混色のスペクトルＷ１が生成される。図３の混色の発光スペクトルＷ１には、波長４６０ｎｍ近傍に青色発光スペクトルＢ１のピーク、波長４９５ｎｍ近傍に緑色発光スペクトルＧ１のピーク、波長６５０ｎｍ近傍に赤色発光スペクトルＲ１のピークが存在している。
【００２７】
図３に示すＬＥＤ照明装置１０の混色の発光スペクトルの例においては、青色発光スペクトルＢ１の相対スペクトル面積(AB)は１．０８であり、主波長ピーク４６０ｎｍの発光ピーク強度(IB)は０．２７である。また、緑色発光スペクトルＧ１の相対スペクトル面積(AG)は２１．００であり、主波長ピーク４９５ｎｍの発光ピーク強度(IG)は１．００である。さらに、赤色発光スペクトルＲ１の相対スペクトル面積(AR)は２３．０２であり、主波長ピーク６５０ｎｍの発光ピーク強度(IR)は１．００である。そして、AB／(AR+AG)＝０．０２５である。
【００２８】
ここで、混色における各色の発光スペクトルの相対スペクトル面積とは、混色を形成している各色のスペクトルを形成する各波長の相対ピーク強度の積算値を意味する。また、混色における各色の発光スペクトルの発光ピーク強度とは、各色の発光スペクトルにおける最も高い強度を示す波長における相対強度を意味する。なお、発光スペクトルの相対スペクトル面積は、各色のスペクトルの分布と面積を予め測定しておき、それらの合成光が上述したようなピークを満たすように調整し、調整したピーク値の高さから各相対スペクトル面積に換算することができる。
【００２９】
このように、本実施形態のＬＥＤ照明装置から発光された混色のスペクトルは、青色発光スペクトルの相対スペクトル面積を(AB)，発光ピーク強度を(IB)とし、緑色発光スペクトルの相対スペクトル面積を(AG)，発光ピーク強度を(IG)とし、赤色発光スペクトルの相対スペクトル面積を(AR)，発光ピーク強度を(IR)とした場合、IB＜IG，IB＜IR，AB≦AG，AB≦AR，及びAB／(AR+AG)≦０．４を満たす。このようなＬＥＤ照明装置から発光された混色のスペクトルにおいては、青色光の波長領域の光が相対的に極めて少なくなる。従って、このような青色光を低減させたＬＥＤ照明装置によれば、例えば液晶ディスプレー等のバックライトとして用いた場合であっても、液晶ディスプレーを長時間凝視することによる青色光の網膜への悪影響の懸念を解消することができる。
【００３０】
本実施形態のＬＥＤ照明装置から発光された混色のスペクトルにおいては、AB／(AR+AG)≦０．４であり、好ましくはAB／(AR+AG)≦０．１、さらに好ましくはAB／(AR+AG)≦０．０５、とくに好ましくはAB／(AR+AG)≦０．０３、ことに好ましくはAB／(AR+AG)≦０．０１である。AB／(AR+AG)＞０．４の場合には、青色光を充分に低減できないために青色光の網膜への悪影響の懸念を解消することができない。また、AB／(AR+AG)の下限は特に限定されないが、０に近づくほど青色光の網膜への悪影響の懸念を解消することができる。また、AB／(AR+AG)≦０．４、好ましくはAB／(AR+AG)≦０．１の範囲にあるＡＮＳＩ領域においては、一般照明用途にも用いられるような色の光において、青色光を大幅に低減することができる点から好ましい。
【００３１】
また、本実施形態のＬＥＤ照明装置から発光された混色のスペクトルは、青色光を大幅に低減した照明光とするために、IB＜IG，IB＜IRの条件を満たすようにしている。
【００３２】
図４は、ＬＥＤ照明装置１０から発光された混色光のＣＩＥ表色系のｘｙ色度座標を示す。図４中の座標Ｇ（０．２７，０．５３）は緑色発光スペクトルＧ１の緑色光の色座標を表し、座標Ｒ（０．６０，０．３９）は赤色発光スペクトルＲ１の色座標を表し、座標Ｂ（０．１４，０．０３）は青色発光スペクトルＢ１の色座標を表す。また、座標Ｗ１（０．３９０，０．４４５）はＬＥＤ照明装置１０が発光する図３に示す混色のスペクトルの色座標を表す。
【００３３】
図４に示すように、ＬＥＤ照明装置１０の例においては、座標Ｗ１の色座標で表される色を発光させるために、緑色発光スペクトルＧ１の緑色光と赤色発光スペクトルＲ１の赤色光との比率が図３に示したようなスペクトルになるように、赤色蛍光体と緑色蛍光体の配合組成を調整している。一方、従来のＬＥＤ照明装置においては、図１３に示すように、４６０ｎｍ付近に発光ピークを有する青色ＬＥＤの青色光Ｂと、その青色光と補色関係にある５８０ｎｍ付近に発光ピークを有する黄色蛍光体から発光される黄色光Ｙとを所定の色割合になるように混色して、２つの色座標を結んだ線分ＹＢ上に沿って白色光Ｗが得られるように調整されている。
【００３４】
本実施形態のＬＥＤ照明装置１０においては、一例として、座標Ｗ１の色座標で表される白色光を発光させるように設計した例を示したが、本実施形態のＬＥＤ照明装置の発光色は、赤色蛍光体ＦＲ及び緑色蛍光体ＦＧの励起により青色光の多くを消費させて赤色蛍光体及び緑色蛍光体の励起により発光される蛍光の混色により実現できる色であれば、その発光色は特に限定されない。とくに、ＪＩＳ Ｚ ８７２５の付属書に記載の方法で計算される色温度および相関色温度のｘｙ座標範囲にある、またはＡＮＳＩ（Ｃ７８．３７７）領域にあるような色も発光させることができる。図１４に示すような、ＪＩＳ Ｚ ８７２５の付属書に記載の方法で計算される色温度および相関色温度のｘｙ座標範囲にある、またはＡＮＳＩ（Ｃ７８．３７７）領域にある光は、液晶ディスプレーのバックライトや一般照明用途として用いやすい。このようなＬＥＤ照明装置を用いた場合には液晶ディスプレーを長時間凝視することによる網膜への悪影響の懸念を解消することができる。
【００３５】
青色光の波長領域に発光ピークを備えたＬＥＤ素子としては４２０〜４９０ｎｍの範囲、好ましくは４４０ｎｍ〜４８０ｎｍの範囲に主波長を有するような、所謂、青色ＬＥＤ素子が特に限定なく用いられる。青色ＬＥＤ素子の具体例としては、例えば、ＧａＮ系ＬＥＤ、ＳｉＣ系ＬＥＤ、ＺｎＳｅ系ＬＥＤ、ＩｎＧａＮ系ＬＥＤ等が挙げられる。
【００３６】
また、緑色蛍光体としては、青色領域に発光ピークを有するＬＥＤ素子の光により励起されて、４９５ｎｍ〜５３０ｎｍ、好ましくは４９５ｎｍ〜５２５ｎｍの範囲に主波長を有する緑色光を発する緑色蛍光体が挙げられる。なお、本実施形態においては、ピーク波長が比較的短い青色に近い範囲の緑色光を発する緑色蛍光体を選択している。このようなピーク波長が比較的短い緑色蛍光体を用いることにより、青色光を大幅に低減させても演色性を維持することができる。
【００３７】
このような緑色蛍光体の具体例としては、例えば、シリケート系緑色蛍光体、アルミネート系緑色蛍光体、β−ＳｉＡｌＯＮ：Ｅｕ等のサイアロン系緑色蛍光体等が挙げられる。なお、本実施形態のＬＥＤ照明装置においては、青色光が少ないために用途によっては青色から緑色領域の演色性が低下することがある。このような点から演色性を向上させるためには、ピーク波長が青色光に近い短い波長域、具体的には４９５ｎｍ〜５２５ｎｍの光を発するような緑色蛍光体が特に好ましい。
【００３８】
また、赤色蛍光体としては、青色領域に発光ピークを有するＬＥＤ素子の光により励起されて、５９５ｎｍ〜６８０ｎｍ、好ましくは６００ｎｍ〜６５０ｎｍの範囲に主波長を有する赤色光を発する赤色蛍光体が挙げられる。赤色蛍光体の具体例としては、例えば、窒化物系赤色蛍光体、シリケート系赤色蛍光体、ＣａＡｌＳｉＮ3：Ｅｕ等のカズン系赤色蛍光体、サイアロン系赤色蛍光体、等が挙げられる。
【００３９】
また、演色性を向上させるために、緑色発光スペクトルと赤色発光スペクトルとの混色によるスペクトルの谷を埋めるために、緑色発光スペクトルと赤色発光スペクトルとの中間的な発光スペクトルを示す、波長５５０ｎｍ〜５９０ｎｍに発光ピークを有する励起光を発するようなＹＡＧ系蛍光体等の黄色蛍光体をさらに含有してもよい。
【００４０】
各蛍光体の粒子径は特に限定されないが、平均粒子径が２〜３００μｍ、さらには５〜３０μｍ程度であることが好ましい。また、必要に応じて、ナノレベルの粒子径を有する蛍光体を含有してもよい。
【００４１】
また、青色ＬＥＤ素子から発せられる光を散乱させる光拡散材や、着色するために着色剤を配合してもよい。光拡散材の具体例としては、シリカ、酸化チタン、酸化アルミニウム、炭酸カルシウム、タルク、ガラスパウダー等が挙げられる。また、着色剤の具体例としては、コバルトブルー、群青、酸化鉄等の顔料が挙げられる。これらは、単独で用いても２種以上を組み合わせて用いてもよい。
【００４２】
本実施形態のＬＥＤ照明装置の発光色は、上述のように、青色光の波長領域に発光ピークを備えたＬＥＤ素子と、ＬＥＤ素子の発光に励起されて赤色光の波長領域の光を発光する赤色蛍光体と、ＬＥＤ素子の発光に励起されて緑色光の波長領域の光を発光する緑色蛍光体とを含み、IB＜IG，IB＜IR，AB≦AG，AB≦AR，及びAB／(AR+AG)≦０．４を満たすものであれば特に限定されない。
【００４３】
また、本実施形態のＬＥＤ照明装置の発光色は、混色された光のスペクトルの全相対面積に対して、波長４８０ｎｍ以下の領域の相対スペクトル面積が２０％以下、さらには、１５％以下であることが、青色光の領域を極めて低減させているために、網膜への悪影響が懸念される青色光を特に低減できる点から好ましい。
【００４４】
なお、本実施形態のＬＥＤ照明装置の形態は特に限定されない。図１に示したＬＥＤ照明装置１０のような形態の他、以下のような形態が例示できる。例えば、図５Ａに示すような蛍光体含有シート８を載置し封止して得られるような形態のＬＥＤ照明装置２０が挙げられる。図５Ａは、緑色蛍光体ＦＧ及び赤色蛍光体ＦＲをシリコーン樹脂やシリコーンゴムなどの樹脂１２に分散させてシート状に成形した蛍光体含有シート８を青色ＬＥＤ素子１を封止する樹脂封止体３中に配置したＬＥＤ照明装置２０の模式断面図である。ＬＥＤ照明装置２０においては、青色ＬＥＤ素子１の発光が蛍光体含有シート１２中の緑色蛍光体ＦＧ及び赤色蛍光体ＦＲを励起させて蛍光を発光させることにより波長変換を行わせている。
【００４５】
また、別の形態としては、例えば、図５Ｂに示すような蛍光体含有シート１８を表面に載置したような形態のＬＥＤ照明装置２１であってもよい。図５Ｂは、緑色蛍光体ＦＧ及び赤色蛍光体ＦＲをシリコーン樹脂やシリコーンゴムなどの樹脂１３に分散させてシート状に成形した蛍光体含有シート１８を青色ＬＥＤ素子１を封止する樹脂封止体３の表面に配置したＬＥＤ照明装置２１の模式断面図である。ＬＥＤ照明装置２１においても、青色ＬＥＤ素子１の発光が蛍光体含有シート１８中の緑色蛍光体ＦＧ及び赤色蛍光体ＦＲを励起させて蛍光を発光させることにより波長変換を行わせている。
【００４６】
また、図６Ａは、チップオンボードの形態のＬＥＤ照明装置３０の模式断面図を示す。図６Ａにおいては回路基板１５の図略の回路上に青色ＬＥＤ素子１が実装されており、青色ＬＥＤ素子１が緑色蛍光体ＦＧ及び赤色蛍光体ＦＲを封止樹脂２２に分散させて封止されている。ＬＥＤ照明装置３０においては、青色ＬＥＤ素子１の発光が封止樹脂２２中に分散された緑色蛍光体ＦＧ及び赤色蛍光体ＦＲを励起させて蛍光を発光させることにより波長変換を行わせている。本実施形態のＬＥＤ照明装置の他、砲弾型ＬＥＤ照明装置や青色ＬＥＤ照明装置に蛍光体を含むキャップを被せたような形態であってもよい。かかるキャップやシートは青色ＬＥＤ素子と空間を隔てて離れた位置に配置された、ＬＥＤ照明装置であってもよい。
【００４７】
図６Ｂは、青色ＬＥＤ素子と空間を隔てて離れた位置に蛍光体含有シートが配置されたＬＥＤ照明装置４０を説明するための斜視図であり、図６Ｃは図６ＢのＬＥＤ照明装置４０のＡ−Ａ'断面における断面図である。図６Ｂ及び図６Ｃ中、４１は青色ＬＥＤ素子１を含む青色光を発するＬＥＤパッケージ、４２は蛍光体含有シート、４３は回路基板、４３ａは回路基板４３の表面に形成された電気回路、４４は、ハウジング部材、４５は回路基板４３に電力を供給するためのプラグ、４６は蛍光体含有シート４２を支持するための溝である。なお、図６ＢではＬＥＤ照明装置４０の内部構造を説明するために、蛍光体含有シート４２の一部分を透かして表現している。
【００４８】
ＬＥＤ照明装置４０においては、回路基板４３の表面に形成された電気回路４３ａに、複数のＬＥＤパッケージ４１を２列の直線上に並べて実装して光源ユニットが構成されている。そして、プラグ４５を図略のコンセントに挿入して回路基板４３に電力を供給することにより、ＬＥＤパッケージ４１が点灯する。また、回路基板４３上には、必要に応じて、ＬＥＤパッケージ４１の点灯を制御するための制御回路や光センサー、電子タイマー等を設けてもよい。そして、このような光源ユニットは、ハウジング部材４４に収容されている。ハウジング部材４４は、ＬＥＤパッケージ４１の発光面側に、開口を有するか、光透過面を有する。
【００４９】
蛍光体含有シート４２は、複数のＬＥＤパッケージ４１と所定の距離を隔ててハウジング部材４４に設けられた溝４６により支持されている。そして、１枚の蛍光体含有シート４２は、ＬＥＤパッケージ４１を覆っている。なお、蛍光体含有シート４２はハウジング部材４４に設けられた溝４６により脱着自在に支持されている。このように蛍光体含有シート４２は溝４６により支持されることにより、容易に取り外し及び取り付けされる。
【００５０】
そして、ＬＥＤパッケージ４１においては、回路基板４３にプラグ４５から電力を供給することによりＬＥＤパッケージ４１が発光する。そして、ＬＥＤパッケージ４１の発する青色光は蛍光体含有シート４２に入射する。そして、蛍光体含有シート４２に入射した青色光は、蛍光体含有シート４２に含有される蛍光体により、その蛍光体組成に応じて定まる波長に波長変換される。
【００５１】
ＬＥＤ照明装置４０においては、発光の混色のスペクトルにおいて、IB＜IG，IB＜IR，AB≦AG，AB≦AR，及びAB／(AR+AG)≦０．４を満たすように、蛍光体含有シート４２が、赤色蛍光体及び緑色蛍光体を含有する。
【００５２】
蛍光体含有シート４２は複数のＬＥＤパッケージ４１を覆う、上述したような蛍光体を含有する１枚の樹脂シートであればその形態は特に限定されない。蛍光体含有シート４２は、上述したように蛍光体を含有する単層のシートであっても、また、互いに蛍光体の種類や配合組成の異なる複数層が積層された積層体であってもよい。また、脱着性を向上させるために、蛍光体含有シートは、透明樹脂シートに積層されていてもよい。透明樹脂シートとしては、例えば、ポリエチレン，ポリプロピレン等のポリオレフィン樹脂、ポリエチレンテレフタレート（ＰＥＴ），ポリブチレンテレフタレート（ＰＢＴ）等のポリエステル樹脂、ポリカーカーボネート、ポリアリレート、アクリル樹脂、エポキシ樹脂，シリコーン樹脂等の光透過性樹脂材料が挙げられる。
【００５３】
蛍光体含有シート４２の厚みとしては、１０〜３０００μｍ、さらには５０〜５００μｍ程度であることが好ましい。
【００５４】
次に、本実施形態のＬＥＤ照明装置の製造方法の一例について説明する。本実施形態のＬＥＤ照明装置の製造においては、はじめに、上述したような、４２０ｎｍ〜４９０ｎｍの波長領域に発光ピークを有する光を発する青色光の波長領域に発光ピークを備えたＬＥＤ素子、ＬＥＤ素子の発光に励起されて５９５ｎｍ〜６８０ｎｍの赤色光の波長領域の光を発光する赤色蛍光体、及びＬＥＤ素子の発光に励起されて４９５ｎｍ〜５３０ｎｍの緑色光の波長領域の光を発光する緑色蛍光体を準備する。
【００５５】
そして、次に、ＬＥＤ素子の発光による青色発光スペクトルと、赤色蛍光体の発光による赤色発光スペクトルと、緑色蛍光体の発光による緑色発光スペクトルとの混合により所定の混色を発光させるように、赤色蛍光体及び緑色蛍光体の配合組成を決定する。このとき、配合組成は、混色のスペクトルにおいて、IB＜IG，IB＜IR，AB≦AG，AB≦AR，及びAB／(AR+AG)≦０．４を満たすように決定される。
【００５６】
そして、配合組成に応じた赤色蛍光体及び緑色蛍光体を透明樹脂成分に分散させて蛍光体樹脂組成物を調製する。透明樹脂成分としては、例えば、ＬＥＤ照明装置のＬＥＤ素子の封止体として用いられるような、エポキシ系樹脂、シリコーン系ゴム，シリコーン系エラストマー，シリコーン系樹脂等のシリコーン、アクリル樹脂、アクリルゴム、ポリカーボネート樹脂、ポリオレフィン系樹脂、ポリエステル系樹脂、ポリウレタン系エラストマー等が挙げられる。これらの中では、シリコーン系ゴムやシリコーン系エラストマーが、耐熱性、耐光性及び光透過性に優れているために長時間使用による変色等の劣化が少なく、また、蛍光体を均一に分散させやすい点から好ましい。蛍光体樹脂組成物を調製する方法は、従来からＬＥＤ照明装置の製造に用いられている方法が特に限定なく用いられる。また、シリコーン系ゴムやシリコーン系エラストマーの硬度は、ＪＩＳ  K６２５３のＪＩＳ−Ａ硬度０〜ＪＩＳ−Ａ硬度９０であることが好ましい。
【００５７】
蛍光体樹脂組成物中に含有される各種蛍光体の合計の含有割合は、特に限定されないが、２０〜９０質量％、さらには３０〜７０質量％の範囲であることが好ましい。なお、青色光を低減させるために、蛍光体は比較的多く含有させることが好ましい。なお、蛍光体の分散性を向上させるためには、蛍光体の表面をシランカップリング剤等で処理してもよい。
【００５８】
なお、蛍光体樹脂組成物を調製する場合、次のような問題が生じることがある。低粘度の液状樹脂中に蛍光体を分散させた場合、比重差に応じて経時的に蛍光体が沈降して分散性が不均一になる。特に、蛍光体の含有割合が低い場合には、蛍光体がより沈降しやすくなる。蛍光体が沈降した場合、領域毎に蛍光体の含有量がばらつく。このような場合においては、常温で粘度２００Ｐａ・ｓｅｃ以上、好ましくは１０００Ｐａ・ｓｅｃ以上の液状または常温で固体状または半固体状の蛍光体樹脂組成物を調製することが好ましい。なお、粘度は、常温（２５℃）において、ＪＩＳ K７１１７に準じて「単一円筒回転粘度計を用いる方法」により測定される値である。なお、上記測定方法による適用範囲を超える高粘度の場合には、常温（２５℃）において、ＪＩＳ K２２２０ に準じて「見かけ粘度試験方法」により粘度を測定することができる。
【００５９】
このような樹脂成分としては、ミラブル型シリコーンや常温で粘度２００Ｐａ・ｓｅｃ以上の液状のシリコーンが挙げられる。ミラブル型シリコーンの具体例としては、例えば、モメンティブ・パフォーマンス・マテリアルズ・インク社製の「TSE−2257U」，「TSE‐2287U」等や、信越化学工業（株）製の「KE‐9610-U」，「KE-9710-U」等、東レ・ダウコーニングシリコーン（株）製の「SE-88611-CVU」，「SE-8711-CVU」等が挙げられる。また、常温で粘度２００Ｐａ・ｓｅｃ以上の液状のシリコーンの具体例としては、例えば、信越化学工業（株）製の「LPS-L400」，「LPS-3412」，「KE−1950-70」，「KEG-2000-70」（以上「 」内は、商品名）等が挙げられる。
【００６０】
そして、このようにして形成された蛍光体樹脂組成物を青色ＬＥＤ素子の発光領域に配置する。この工程は、例えば、青色ＬＥＤ素子を蛍光体樹脂組成物で封止する工程であっても、蛍光体樹脂組成物をシート状に成形し、そのシートを青色ＬＥＤ素子の発光領域に配置する工程であっても、青色ＬＥＤ素子の発光領域を含む封止体に蛍光体樹脂組成物を塗布するような工程であってもよい。ＬＥＤ照明装置の形態に応じて適宜選択される。
【実施例】
【００６１】
［実施例１］
色度座標（０．１４，０．０３）に位置する、主波長ピークが４６０ｎｍである青色光を発する青色ＬＥＤ素子を含む青色ＬＥＤ照明装置を準備した。一方、表１に示すように、ミラブルタイプのシリコーンゴム１００質量部に、緑色蛍光体９０質量部及び赤色蛍光体１０質量部を均一に分散させ、厚み０．５ｍｍの蛍光体含有シートを作製した。なお、緑色蛍光体としては、シートにしたときに座標（０．２０，０．４３）に位置する、主波長５１０ｎｍの緑色光を発するシリケート系緑色蛍光体を用い、赤色蛍光体としては、シートにしたときに座標（０．６２，０．３８）に位置する、主波長６５０ｎｍの赤色光を発する窒化物系赤色蛍光体を用いた。
【００６２】
青色ＬＥＤ照明装置の発光面に蛍光体含有シートを装着して発光させたところ、色度座標（０．３８，０．３８）に位置する、相関色温度４０００Ｋの白色光が観測された。各色及び混色の発光スペクトルを図７に示す。なお、青色発光スペクトルの相対スペクトル面積(AB)は１．２０、主波長ピーク４６０ｎｍの発光ピーク強度(IB)は０．３０であり、緑色発光スペクトルの相対スペクトル面積(AG)は１４．７３、主波長ピーク５１０ｎｍの発光ピーク強度(IG)は０．７０であり、赤色発光スペクトルの相対スペクトル面積(AR)は２３．０２、主波長ピーク６５０ｎｍの発光ピーク強度(IR)は１．００であり、AB／AR+AG＝０．０３であった。また、混色された光のスペクトルの全相対面積に対して、波長４８０ｎｍ以下の領域の相対スペクトル面積は１３％であった。結果を表１に示す。
【００６３】
【表１】
2014209617.tif 000003
【００６４】
［実施例２］
色度座標（０．１４，０．０３）に位置する、主波長ピークが４６０ｎｍである青色光を発する青色ＬＥＤ含む青色ＬＥＤ照明装置を準備した。一方、表１に示すように、ミラブルタイプのシリコーンゴム１００質量部に、緑色蛍光体４５質量部及び赤色蛍光体１１質量部を均一に分散させ、厚み０．５ｍｍの蛍光体含有シートを作製した。なお、緑色蛍光体としては、シートにしたときに座標（０．２６，０．５０）に位置する、主波長５２５ｎｍの緑色光を発するアルミネート系緑色蛍光体を用い、赤色蛍光体としては、シートにしたときに座標（０．６２，０．３８）に位置する、主波長６５０ｎｍの赤色光を発する窒化物系赤色蛍光体を用いた。
【００６５】
青色ＬＥＤ照明装置の発光面に蛍光体含有シートを装着して発光させたところ、色度座標（０．４１，０．３９）に位置する、相関色温度３５００Ｋの白色光が観測された。各色及び混色の発光スペクトルを図８に示す。なお、青色発光スペクトルの相対スペクトル面積(AB)は１．６０、主波長ピーク４６０ｎｍの発光ピーク強度(IB)は０．４０であり、緑色発光スペクトルの相対スペクトル面積(AG)は１２．６３、主波長ピーク５２５ｎｍの発光ピーク強度(IG)は０．６０であり、赤色発光スペクトルの相対スペクトル面積(AR)は２３．０２、主波長ピーク６５０ｎｍの発光ピーク強度(IR)は１．００であり、AB／AR+AG＝０．０５であった。また、混色された光のスペクトルの全相対面積に対して、波長４８０ｎｍ以下の領域の相対スペクトル面積は１０％であった。結果を表１に示す。
【００６６】
［実施例３］
色度座標（０．１４，０．０３）に位置する、主波長ピークが４６０ｎｍである青色光を発する青色ＬＥＤ含む青色ＬＥＤ照明装置を準備した。一方、表１に示すように、ミラブルタイプのシリコーンゴム１００質量部に、緑色蛍光体９８質量部及び赤色蛍光体１質量部を均一に分散させ、厚み０．５ｍｍの蛍光体含有シートを作製した。なお、緑色蛍光体としては、シートにしたときに主波長５１０ｎｍの座標（０．２０，０．４３）に位置する緑色光を発するシリケート系緑色蛍光体を用い、赤色蛍光体としては、シートにしたときに主波長６００ｎｍの座標（０．５２，０．４６）に位置する赤色光を発するシリケート系赤色蛍光体を用いた。
【００６７】
青色ＬＥＤ照明装置の発光面に蛍光体含有シートを装着して発光させたところ、色度座標（０．２８，０．４２）に位置する緑色光が観測された。各色及び混色の発光スペクトルを図９に示す。なお、青色発光スペクトルの相対スペクトル面積(AB)は０．４０、主波長ピーク４６０ｎｍの発光ピーク強度(IB)は０．１０であり、緑色発光スペクトルの相対スペクトル面積(AG)は２１．０４、主波長ピーク５２５ｎｍの発光ピーク強度(IG)は１．００であり、赤色発光スペクトルの相対スペクトル面積(AR)は６．９２、主波長ピーク６５０ｎｍの発光ピーク強度(IR)は０．３０であり、AB／AR+AG＝０．０１であった。また、混色された光のスペクトルの全相対面積に対して、波長４８０ｎｍ以下の領域の相対スペクトル面積は２０％であった。結果を表１に示す。
【００６８】
［比較例１］
色度座標（０．１４，０．０３）に位置する、主波長ピークが４６０ｎｍである青色光を発する青色ＬＥＤ含む青色ＬＥＤ照明装置を準備した。一方、表１に示すように、ミラブルタイプのシリコーンゴム１００質量部に、黄色蛍光体４３質量部を均一に分散させ、厚み０．５ｍｍの蛍光体含有シートを作製した。なお、黄色蛍光体としては、シートにしたときに主波長５７９ｎｍの座標（０．４７，０．５１）に位置する黄色光を発するＹＡＧ系黄色蛍光体を用いた。
【００６９】
青色ＬＥＤ照明装置の発光面に蛍光体含有シートを装着して発光させたところ、色度座標（０．３８，０．３８）に位置する、相関色温度４０００Ｋの白色光が観測された。各色及び混色の発光スペクトルを図１０に示す。なお、青色発光スペクトルの相対スペクトル面積(AB)は４．０１、主波長ピーク４６０ｎｍの発光ピーク強度(IB)は１．００であり、黄色発光スペクトルの相対スペクトル面積(AY)は１５．３７、主波長ピーク５７９ｎｍの発光ピーク強度(IY)は０．７３であり、AB／AY＝０．２６であった。また、混色された光のスペクトルの全相対面積に対して、波長４８０ｎｍ以下の領域の相対スペクトル面積は２１％であった。結果を表１に示す。
【００７０】
［比較例２］
色度座標（０．１４，０．０３）に位置する、主波長ピークが４６０ｎｍである青色光を発する青色ＬＥＤ含む青色ＬＥＤ照明装置を準備した。一方、表１に示すように、ミラブルタイプのシリコーンゴム１００質量部に、黄色蛍光体５３質量部を均一に分散させ、厚み０．５ｍｍの蛍光体含有シートを作製した。なお、黄色蛍光体としては、シートにしたときに主波長５８３ｎｍの座標（０．４８，０．５０）に位置する黄色光を発するＹＡＧ系黄色蛍光体を用いた。
【００７１】
青色ＬＥＤ照明装置の発光面に蛍光体含有シートを装着して発光させたところ、色度座標（０．４１，０．３９）に位置する、相関色温度３５００Ｋの白色光が観測された。各色及び混色の発光スペクトルを図１１に示す。なお、青色発光スペクトルの相対スペクトル面積(AB)は４．０１、主波長ピーク４６０ｎｍの発光ピーク強度(IB)は１．００であり、黄色発光スペクトルの相対スペクトル面積(AY)は１９．６０、主波長ピーク５８３ｎｍの発光ピーク強度(IY)は０．９３であり、AB／AY＝０．２０であった。また、混色された光のスペクトルの全相対面積に対して、波長４８０ｎｍ以下の領域の相対スペクトル面積は１７％であった。結果を表１に示す。
【００７２】
［比較例３］
色度座標（０．１４，０．０３）に位置する、主波長ピークが４６０ｎｍである青色光を発する青色ＬＥＤ含む青色ＬＥＤ照明装置を準備した。一方、表１に示すように、ミラブルタイプのシリコーンゴム１００質量部に、黄色蛍光体５３質量部を均一に分散させ、厚み０．５ｍｍの蛍光体含有シートを作製した。なお、黄色蛍光体としては、シートにしたときに主波長５４０ｎｍの座標（０．３２，０．４８）に位置する黄色光を発するＹＡＧ系黄色蛍光体を用いた。
【００７３】
青色ＬＥＤ照明装置の発光面に蛍光体含有シートを装着して発光させたところ、色度座標（０．２８，０．４３）に位置する緑色光が観測された。各色及び混色の発光スペクトルを図１２に示す。なお、青色発光スペクトルの相対スペクトル面積(AB)は４．０１、主波長ピーク４６０ｎｍの発光ピーク強度(IB)は１．００であり、黄色発光スペクトルの相対スペクトル面積(AY)は２１．５４、主波長ピーク５４０ｎｍの発光ピーク強度(IY)は１．０１であり、AB／AY＝０．２０であった。また、混色された光のスペクトルの全相対面積に対して、波長４８０ｎｍ以下の領域の相対スペクトル面積は２３％であった。結果を表１に示す。
【００７４】
実施例１及び比較例１はいずれも相関色温度４０００Ｋの白色光を発し、実施例２及び比較例２はいずれも相関色温度３５００Ｋの白色光を発し、実施例３及び比較例３はいずれも緑色光を発している。各々対応する実施例及び比較例を比較すると、同様の色の光を発しているのにも関わらず、実施例においては網膜への悪影響が懸念されている青色光の割合が著しく低減されていることができたことがわかる。
【産業上の利用可能性】
【００７５】
本発明のＬＥＤ照明装置は、網膜への悪影響が懸念されているブルーライトを低減させている。そのために、白色光として液晶ディスプレー等のバックライトとして用いたり、また、着色された光として自動車のインジケータの光源として用いた場合には、液晶ディスプレーやインジケータを長時間凝視することによる網膜への悪影響の懸念を解消できる。
【符号の説明】
【００７６】
１          青色ＬＥＤ素子
２，３，２２  樹脂封止体（封止樹脂）
５                発光体収容部材
５ａ，５ｂ        リード
６                金線
１０，２０，２１，３０，４０  ＬＥＤ照明装置
１２，１８，４２        蛍光体含有シート
１５，４３            回路基板
４１  ＬＥＤパッケージ
４３ａ  電気回路
４４    ハウジング部材
４５    プラグ
４６    溝
ＦＧ    緑色蛍光体
ＦＲ    赤色蛍光体
【図１】
2014209617.tif 000004
【図２】
2014209617.tif 000005
【図３】
2014209617.tif 000006
【図４】
2014209617.tif 000007
【図５Ａ】
2014209617.tif 000008
【図５Ｂ】
2014209617.tif 000009
【図６Ａ】
2014209617.tif 000010
【図６Ｂ】
2014209617.tif 000011
【図６Ｃ】
2014209617.tif 000012
【図７】
2014209617.tif 000013
【図８】
2014209617.tif 000014
【図９】
2014209617.tif 000015
【図１０】
2014209617.tif 000016
【図１１】
2014209617.tif 000017
【図１２】
2014209617.tif 000018
【図１３】
2014209617.tif 000019
【図１４】
2014209617.tif 000020